(57)【特許請求の範囲】
【請求項１】
少なくとも１種のリチウム塩および前記リチウム塩が可溶性である非水溶媒を含む電池電解質溶液であって、前記電池電解質溶液の重量の０．００１から２０％が、構造Ｉ：
【化１】
0005525057.tif 000016
（式中、Ｘは、酸素または硫黄であり、Ｔは、共有結合、酸素または硫黄であり、但し、ＸおよびＴの少なくとも一方は硫黄であることを条件とし、各Ｘ’は、独立に、酸素または硫黄であり、各ｍは、独立に、Ｘ’が酸素である場合には０または１であり、Ｘ’が硫黄である場合には０、１または２であり、ｎは、少なくとも２であり、各Ｒは、独立に、非置換のもしくは不活性に置換されたヒドロカルビル基であるか、または前記Ｒ基は、一緒になって、非置換のもしくは不活性に置換された二価有機基を形成し、Ａは、有機連結基である）
で表される少なくとも１種のリン−硫黄添加剤である電池電解質溶液。
【請求項２】
前記リン−硫黄添加剤が、構造ＶＩ、ＶＩＩおよびＶＩＩＩ：
【化２】
0005525057.tif 000017
（式中、各Ｒは、独立に、非置換のもしくは不活性に置換されたヒドロカルビル基であるか、または前記Ｒ基は、一緒になって、非置換のもしくは不活性に置換された二価有機基を形成し、Ｘは、酸素または硫黄であり、Ｔは、共有結合、酸素または硫黄であり、但し、ＸおよびＴの少なくとも一方は硫黄であることを条件とし、Ａは有機連結基であり、ｎは少なくとも２である）
のいずれかで表される、請求項１に記載の電池電解質溶液。
【請求項３】
前記Ａ基が、ベンジル位炭素原子を介してＴ連結部に結合している、請求項１または２に記載の電池電解質溶液。
【請求項４】
前記リン−硫黄化合物が、構造ＩＸ：
【化３】
0005525057.tif 000018
（式中、Ｘは、酸素または硫黄であり、Ａは有機連結基であり、ｎは少なくとも２であり、各Ｒ２は、独立に、水素、アルキルまたは不活性に置換されたアルキルであり、Ｒ３は、共有結合または二価連結基である）
で表される、請求項１から３のいずれか一項に記載の電池電解質溶液。
【請求項５】
前記リン−硫黄化合物が、構造ＸＩ〜ＸＩＸ：
【化４】
0005525057.tif 000019
0005525057.tif 000020
のいずれかを有する、請求項１に記載の電池電解質溶液。
【請求項６】
前記溶媒が、直鎖アルキル炭酸エステル、環状炭酸エステル、環状エステル、直鎖エステル、環状エーテル、アルキルエーテル、ニトリル、スルホン、スルホラン、シロキサンおよびスルトンから選択される少なくとも１種の物質を含む、請求項１から５のいずれか一項に記載の電池電解質溶液。
【請求項７】
前記溶媒が、少なくとも１種の直鎖アルキル炭酸エステル、少なくとも１種の環状炭酸エステル、またはそれらの混合物を含む、請求項６に記載の電池電解質溶液。
【請求項８】
前記リチウム塩が、ＬｉＰＦ６、ＬｉＣｌＯ４、ＬｉＢＦ４、ＬｉＡｓＦ６、ＬｉＣＦ３ＳＯ３およびＬｉ［（ＣＦ３ＳＯ２）２Ｎ］の少なくとも１種である、請求項１から７のいずれか一項に記載の電池電解質溶液。
【請求項９】
カソード保護剤、リチウム塩安定剤、リチウム析出改善剤、イオン溶媒和促進剤、腐食防止剤、湿潤剤および粘度低下剤から選択される少なくとも１種の他の添加剤をさらに含む、請求項１から８のいずれか一項に記載の電池電解質溶液。
【請求項１０】
アノード、カソード、前記アノードとカソードの間に配置されたセパレータ、ならびに前記アノードおよびカソードと接触している電解質溶液を備える電池であって、前記電解質溶液が、請求項１から９のいずれか一項に記載の電池電解質溶液である電池。
【発明の詳細な説明】
【技術分野】
【０００１】
本発明は、添加剤としてリン−硫黄化合物を含有する非水電解質溶液に関する。
【背景技術】
【０００２】
リチウム電池は、乗り物および多くの種類の電子機器のための一次および二次電池として広く使用されている。これらの電池は、高いエネルギーおよび出力密度を有する傾向があり、このため、多くの用途で好まれている。リチウム電池で用いられる電解質は、一般に有機溶媒または有機溶媒の混合物中リチウム塩の高誘電率溶液である。
【０００３】
リチウム電池が充電されるとき、特定の成分が分解し、リチウム種と反応して、アノードの表面に被膜を形成し得る。この被膜は、固体電解質界面相(solid electrolyte interphase)、すなわち、ＳＥＩとして知られている。
【０００４】
電池性能には、適切に形成されたＳＥＩが非常に重要である。ＳＥＩを形成する分解反応は、アノードからの電子の供給を必要とする。ＳＥＩが形成された後で、電子の供給が継続して利用できると、分解反応は電解質溶液中に広がり、電池性能を損なうことがある。したがって、残りの電解質を保護するために、ＳＥＩは良好な電子絶縁体でなければならない。同時に、電池の動作は、アノードとカソードの間のＬｉイオンの往復輸送に依存するので、ＳＥＩは、リチウムイオンの良好な伝導体でなければならない。ＳＥＩは、Ｌｉイオンのこの動きを妨げてはならず、したがって、Ｌｉイオンが電解質からアノードの表面に動くとき、ＬｉイオンがＳＥＩを通って容易に移動することを可能にしなければならない。ＳＥＩが電池性能において果たす重要な役割のために、初期充電過程は通常、安定で強固なＳＥＩの形成を促進するように行われる。
【０００５】
さらに、電解質溶液中には、ＳＥＩ形成を促進する添加剤を含めることが一般的である。これらの種類のいくつかの添加剤が、「A review on electrolyte additives for lithium-ion batteries」、J. Power Sources 162(2006年)1379〜1394頁においてZhangにより記載されている。これらの添加剤の多くは、重合することができるビニル基を含有する。他の種類には、ＳＯ２、多硫化物、環状亜硫酸アルキル（亜硫酸エチレンおよび亜硫酸プロピレンなど）、および亜硫酸アリールなどの硫黄含有還元剤が含まれる。ラジカルアニオン捕捉剤が有用である。これらには、二酸化炭素、ピロ炭酸ジアルキル、カルボキシルフェノール、芳香族エステルおよび無水物、スクシンイミド、Ｎ−ベンジルオキシカルボニルオキシスクシンイミド、ならびに種々のホウ素化合物などの物質が含まれる。ＳＥＩ促進剤の別の種類は、アノードの炭素表面に強い親和性を有する。これらの例には、ハロゲン化有機化合物、ポリジメチルシロキサンおよびシランが含まれる。さらに、アルカリ金属塩が、ＳＥＩ形成を改善する目的で添加されている。これらのＳＥＩ添加剤の多くは、重大な欠点を有する。一部のものは、充電または放電中に気体を発生させ得る気体または揮発性物質である。他のものは、電池性能に支障を来す。さらに他のものは、高濃度でのみ有効である。それらの多くは、良好なＳＥＩを形成するために、形成サイクルの間に電池が若干ゆっくりと充電されることを必要とする。
【０００６】
安定で強固なＳＥＩを形成し、良好な電池性能をもたらし、初期の電池充電サイクルが速いレートで行われることを可能にする電池電解質溶液を提供することが望ましい。
【０００７】
リチウム電池に対する別の懸念は、有機電解質溶液が、特定の状況下で、発熱暴走反応に関与しまたはさらには燃焼し始め得ることである。リチウム電池は、過充電、過放電、短絡状態、および機械的または熱的酷使のために、出火することが知られている。燃焼は問題外として、かなりの電池寿命短縮を含む他の問題が起こり得る。このため、電解質を安定化するのに役立つように、リチウム電池の電解質溶液中に添加剤が組み入れられている。いくつかのリン化合物が、電池電解質溶液用の難燃剤または「熱的暴走抑制剤」として提案されている。これらには、種々の酸化ホスフィン（Ｏ：ＰＲ３）、亜ホスフィン酸エステル（Ｐ（ＯＲ）Ｒ２）、亜ホスホン酸エステル（Ｐ（ＯＲ）２Ｒ）、亜リン酸エステル（Ｐ（ＯＲ）３）、ホスフィン酸エステル（Ｏ：Ｐ（ＯＲ）Ｒ２）、ホスホン酸エステル（Ｏ：Ｐ（ＯＲ）２Ｒ）、リン酸エステル（Ｏ：Ｐ（ＯＲ）３）およびホスファゼン（−Ｎ＝ＰＲ２−）ｎの化合物が含まれる。
【発明の概要】
【０００８】
本発明は、一態様において、少なくとも１種のリチウム塩および該リチウム塩が可溶性である非水溶媒を含む電池電解質溶液であって、該電池電解質溶液の重量の０．００１から２０％が、構造Ｉ：
【０００９】
【化１】
0005525057.tif 000002
（式中、Ｘは、酸素または硫黄であり、Ｔは、共有結合、酸素または硫黄であり、但し、ＸおよびＴの少なくとも一方は硫黄であることを条件とし、各Ｘ’は、独立に、酸素または硫黄であり、各ｍは、独立に、Ｘ’が酸素である場合には０または１であり、Ｘ’が硫黄である場合には０、１または２であり、ｎは、少なくとも１、好ましくは少なくとも２であり、各Ｒは、独立に、非置換のもしくは不活性に置換されたヒドロカルビル基であるか、または前記Ｒ基は、一緒になって、非置換のもしくは不活性に置換された二価有機基を形成し、Ａは、有機連結基である）
で表される少なくとも１種のリン−硫黄添加剤である電池電解質溶液である。
【００１０】
構造（Ｉ）によるリン−硫黄化合物は、リチウム電池用の非常に有効なＳＥＩ促進剤であることがわかった。これらのリン−硫黄化合物は、電池電解質溶液中で低濃度でも有効である。これらのリン−硫黄化合物の存在により、電池が、その形成サイクルの間に１０Ｃ程度の大きさのＣレートでサイクルすることが可能になる。さらに、リン−硫黄添加剤は、電池性能にあまりまたはまったく悪影響を与えず、電池の電池容量利用率(capacity utilization)、放電レート容量(discharge rate capacity)および／またはサイクル安定性を増加させることさえできることが分かっている。
【００１１】
本発明はまた、アノード、カソード、該アノードとカソードの間に配置されたセパレータ、ならびに該アノードおよびカソードと接触している非水電池電解質溶液を備える電池であって、該電池電解質溶液が、少なくとも１種のリチウム塩、該リチウム塩が可溶性である非水溶媒を含み、該電池電解質溶液の重量の約０．００１から２０重量％が、構造Ｉによる少なくとも１種のリン−硫黄化合物である電池である。
【図面の簡単な説明】
【００１２】
【図１】本発明による電池（実施例１）および３つの比較電池の４Ｃ放電曲線のグラフである。
【図２】本発明による電池（実施例２）および３つの比較電池の４Ｃ放電曲線のグラフである。
【図３】本発明による電池（実施例３）および３つの比較電池の４Ｃ放電曲線のグラフである。
【図４】本発明による電池（実施例４）および３つの比較電池の４Ｃ放電曲線のグラフである。
【図５】本発明の電池（実施例５）および２つの比較電池の１００回の充電／放電サイクルにわたる容量保持率を示すグラフである。
【発明を実施するための形態】
【００１３】
リン−硫黄添加剤は、少なくとも１個、好ましくは少なくとも２個の硫黄または酸素原子（但し、これらの原子の少なくとも１個は硫黄原子であることを条件にする）に結合したリン原子を含有する少なくとも１つのリン−硫黄基を有することを特徴とする。該基は、以下の型（構造ＩＩ）：
【００１４】
【化２】
0005525057.tif 000003
の部分のように、１個の硫黄原子を含有し得る。
【００１５】
リン−硫黄基は、以下の型（構造ＩＩＩ）：
【００１６】
【化３】
0005525057.tif 000004
の部分のように、リン原子に結合した２個の硫黄原子を含有し得る。
【００１７】
リン−硫黄基は、構造ＩＶ：
【００１８】
【化４】
0005525057.tif 000005
に示されるように、リン原子に結合した３または４個の硫黄原子を含有し得る。
【００１９】
さらに、リン−硫黄基は、構造Ｖ：
【００２０】
【化５】
0005525057.tif 000006
に示されるような、リン原子が炭素原子（前記Ａ基および／またはＲ基の）に直接結合している部分を含む。
【００２１】
したがって、適切なリン−硫黄添加剤の特定の有用な種類は、構造ＶＩ、ＶＩＩおよびＶＩＩＩ：
【００２２】
【化６】
0005525057.tif 000007
（式中、Ｒ、Ｘ、Ｔ、Ａ、およびｎは、前に記載されたとおりであり、ＸおよびＴの少なくとも一方は硫黄である）
で表すことができる。構造Ｉ、ＶＩ、ＶＩＩおよびＶＩＩＩにおいて、Ｔは、好ましくは酸素または硫黄、最も好ましくは硫黄である。Ｘは、好ましくは硫黄であり、ｎは、好ましくは少なくとも２である。
【００２３】
構造Ｉ、ＶＩ、ＶＩＩ、またはＶＩＩＩにおいて、Ｒ基は、例えば、非置換のまたは不活性に置換された脂肪族、脂環式または芳香族基であり得る。
【００２４】
この適用において、「不活性な」置換基は、添加剤のＳＥＩ−形成特性を実質的に妨げないものである。不活性置換基だけを含有する化合物は、「不活性に置換されている」と言われる。不活性置換基は、例えば、酸素含有基、例えば、エーテル、エステル、カルボニルまたはオキシラン基などであり得る。不活性置換基は、窒素含有基、例えば、第一級、第二級もしくは第三級アミン基、イミン基、アミド基またはニトロ基であり得る。不活性置換基は、他のヘテロ原子、例えば、硫黄、リンなどを含有し得る。
【００２５】
本発明の目的のために、ヒドロカルビル基は、水素および炭素原子だけを含有する基である。ヒドロカルビル基は、脂肪族、脂環式、芳香族またはそれらの種類の２種以上の何らかの組合せであり得る。
【００２６】
構造Ｉ、ＩＩ、またはＩＩＩにおけるＲ基は、好ましくは非置換のまたは不活性に置換された低級アルキル、例えば、メチル、エチル、ｎ−プロピル、イソプロピル、ｎ−ブチル、イソブチル、ｓｅｃ−ブチル、ｔ−ブチルなどである。他の好ましい実施形態において、２個のＲ基は一緒になって、例えば、以下の構造ＩＸに示されるように、それぞれ、−（Ｘ’）ｍ−Ｐ−（Ｘ’）ｍ−、−Ｏ−Ｐ−Ｏ−、−Ｓ−Ｐ−Ｏまたは−Ｓ−Ｐ−Ｓ連結部と共に環構造を完成する二価有機基を形成する。
【００２７】
特に好ましいリン−硫黄添加剤は、構造ＩＸ：
【００２８】
【化７】
0005525057.tif 000008
（式中、Ｘ、ｎ、およびＡは、前に記載されたとおりであり（Ｘは、好ましくは硫黄である）、各Ｒ２は、独立に、水素、アルキルまたは不活性に置換されたアルキルであり、Ｒ３は、共有結合または二価連結基である）
で表される化合物である。構造ＩＸにおいて、Ｒ２基は、好ましくは水素または低級アルキル、より好ましくは水素である。Ｒ３は、好ましくは直鎖もしくは分岐のヒドロカルビル基、−Ｏ−、または共有結合である。より好ましいＲ３基は、Ｒ２Ｃ基に直接結合している炭素原子（単数）または炭素原子（複数）上でｇｅｍ−二置換されているヒドロカルビル基である。Ｒ３基が（ジメチル）メチレンである場合のように、Ｒ３基は、最も好ましくはジアルキル−置換メチレンである。
【００２９】
リン−硫黄添加剤の特に好ましい種類は、構造Ｘ：
【００３０】
【化８】
0005525057.tif 000009
（式中、Ｘ、ｎおよびＡは、前の場合と同じである）
で表される。Ｘは、好ましくは硫黄である。
【００３１】
構造Ｉ、ＶＩ、ＶＩＩ、ＶＩＩＩ、ＩＸおよびＸにおけるＡ基は、有機連結基である。有機連結基は、多種多様の可能な構造を有し得る。有機連結基は、−Ｔ−連結部（構造Ｉ、ＶＩ、ＶＩＩ、およびＶＩＩＩにおける）または−Ｓ−原子（構造ＩＸおよびＸにおける）に共有結合している。−Ｔ−または−Ｓ−連結部は、有機連結基Ａ上の炭素原子またはヘテロ原子に結合していてもよいが、好ましくは炭素原子に結合している。その炭素原子は、好ましくは第一級または第二級炭素原子（すなわち、２個以下の他の炭素原子に結合している）であるが、第三級炭素原子（すなわち、３個の他の炭素原子に結合したもの）はあまり好ましくない。
【００３２】
有機連結基Ａの種類の一つは、非置換のまたは不活性に置換されたヒドロカルビル基である。有機連結基Ａは、任意の数の炭素原子を含有してもよいが、リン原子１個当たりの分子量は、約１０００ダルトンを超えず、より好ましくは約７５０ダルトンを超えず、特には５００ダルトン未満であることが好ましい。リン−硫黄添加剤は、重量で５から５０％以上の硫黄を含有し得る。有機連結基Ａは、脂肪族（直鎖または分岐の）、脂環式、芳香族、またはこれらの何らかの組合せであり得る。有機連結基Ａの原子価は、ｎに等しい。
【００３３】
構造Ｉ、ＶＩ、ＶＩＩ、ＶＩＩＩ、ＩＸ、およびＸについての連結基Ａの好ましい種類の一つは、ベンジル位炭素原子を介して−Ｔ−または−Ｓ−連結部（場合によって）に結合している。この種類のＡ基を含有するリン−硫黄添加剤の具体的な例は、以下の構造ＸＩ〜ＸＸ：
【００３４】
【化９】
0005525057.tif 000010
0005525057.tif 000011
に示される。
【００３５】
リン−硫黄基が、Ａ基の芳香族環に直接結合していることも可能である。
【００３６】
さらなる適切なリン−硫黄化合物は、ＷＯ０８／８８４８７に記載されており、この開示は参照により本明細書に組み込まれる。
【００３７】
リン−硫黄化合物は、電池電解質溶液の全重量の約０．００１から最大２０％を構成し得る。リン−硫黄化合物は、好ましくは電池電解質溶液の全重量の５％以下、より好ましくは２％以下を構成する。特に好ましい量は、電池電解質溶液の全重量の最大０．５％である。好ましいより低い量は、全電解質溶液重量の少なくとも０．０１％であり、より好ましい量は、少なくとも０．１％である。
【００３８】
電池電解質溶液の他の主な成分は、リチウム塩、およびリチウム塩用の非水溶媒である。
【００３９】
リチウム塩は、無機リチウム塩、例えば、ＬｉＡｓＦ６、ＬｉＰＦ６、ＬｉＢＦ４、ＬｉＢ（Ｃ２Ｏ４）２、ＬｉＢＦ２Ｃ２Ｏ４、ＬｉＣｌＯ４、ＬｉＢｒＯ４、およびＬｉＩＯ４、ならびに有機リチウム塩、例えば、ＬｉＢ（Ｃ６Ｈ５）４、ＬｉＳＯ３ＣＨ３、ＬｉＮ（ＳＯ２Ｃ２Ｆ５）２およびＬｉＳＯ３ＣＦ３を含めて、電池用途に適切な任意のものであってよい。ＬｉＰＦ６、ＬｉＢ（Ｃ２Ｏ４）２、ＬｉＢＦ２Ｃ２Ｏ４、ＬｉＢＦ４、ＬｉＡｓＦ６、およびＬｉＮ（ＳＯ２ＣＦ３）２は、好ましい種類であり、ＬｉＰＦ６は、特に好ましいリチウム塩である。
【００４０】
リチウム塩は、適切には、電解質溶液１リットル当たり少なくとも０．５モル、好ましくは１リットル当たり少なくとも０．７５モル、１リットル当たり最大３モル、より好ましくは１リットル当たり最大１．５モルの濃度で存在する。
【００４１】
非水溶媒は、例えば、１種または複数の直鎖アルキル炭酸エステル、環状炭酸エステル、環状エステル、直鎖エステル、環状エーテル、アルキルエーテル、ニトリル、スルホン、スルホラン、シロキサン、およびスルトンが含み得る。上記の種類の任意の２種以上の混合物を用いることができる。環状エステル、直鎖アルキル炭酸エステルおよび環状炭酸エステルが、非水溶媒の好ましい種類である。
【００４２】
適切な直鎖アルキル炭酸エステルには、炭酸ジメチル、炭酸ジエチル、炭酸メチルエチルなどが含まれる。適切である環状炭酸エステルには、炭酸エチレン、炭酸プロピレン、炭酸ブチレンなどが含まれる。適切な環状エステルには、例えば、γ−ブチロラクトンおよびγ−バレロラクトンが含まれる。環状エーテルには、テトラヒドロフラン、２−メチルテトラヒドロフラン、テトラヒドロピランなどが含まれる。アルキルエーテルには、ジメトキシエタン、ジエトキシエタンなどが含まれる。ニトリルには、モノニトリル（アセトニトリルおよびプロピオニトリルなど）、ジニトリル（グルタロニトリルなど）、およびそれらの誘導体が含まれる。スルホンには、対称スルホン（ジメチルスルホン、ジエチルスルホンなど）、不斉スルホン（エチルメチルスルホン、プロピルメチルスルホンなど）、およびこのようなスルホンの誘導体、特にそれらのフッ素化誘導体が含まれる。スルホランには、テトラメチレンスルホランなどが含まれる。
【００４３】
一部の好ましい溶媒混合物には、１５：８５から４０：６０の重量比の環状炭酸エステルと直鎖アルキル炭酸エステルの混合物；２０：８０から６０：４０の重量比の環状炭酸エステル／環状エステル混合物；２０〜４８：５０〜７８：２〜２０の重量比の環状炭酸エステル／環状エステル／直鎖アルキル炭酸エステル混合物；７０：３０から９８：２の重量比の環状エステル／直鎖アルキル炭酸エステル混合物が含まれる。
【００４４】
特に重要な溶媒混合物は、１５：８５から４０：６０の重量比の炭酸エチレンと炭酸プロピレンの混合物；１５：８５から４０：６０の重量比の炭酸エチレンと炭酸ジメチルの混合物；２０〜４８：５０〜７８：２〜２０の重量比の炭酸エチレン、炭酸プロピレンおよび炭酸ジメチルの混合物；１５：８５から４０：６０の重量比の炭酸エチレンと炭酸エチルメチルの混合物；ならびに１５：８５から４０：６０の重量比の炭酸プロピレンと炭酸ジメチルの混合物である。
【００４５】
既に述べた成分に加えて種々の他の添加剤が電池電解質溶液中に存在し得る。これらの添加剤は、例えば、黒鉛電極の表面における固体電解質界面相の形成を促進させる添加剤；種々のカソード保護剤；リチウム塩安定剤；リチウム析出改善剤；イオン溶媒和促進剤(ionic solvation enhancer)；腐食防止剤；湿潤剤および粘度低下剤を含み得る。これらの種類の多くの添加剤は、「A review on electrolyte additives for lithium-ion batteries」、J. Power Sources 162(2006年)1379〜1394頁においてZhangにより記載されている。
【００４６】
適切なカソード保護剤には、Ｎ，Ｎ−ジエチルアミノトリメチルシランおよびＬｉＢ（Ｃ２Ｏ４）２などの物質が含まれる。リチウム塩安定剤には、ＬｉＦ、トリス（２，２，２−トリフルオロエチル）ホスファイト、１−メチル−２−ピロリジノン、フッ素化カルバメート(fluorinated carbamate)およびヘキサメチルホスホラミドが含まれる。リチウム析出改善剤の例には、二酸化硫黄、多硫化物、二酸化炭素、界面活性剤（塩化テトラアルキルアンモニウムなど）、ペルフルオロオクタンスルホン酸のリチウムおよびテトラエチルアンモニウム塩、種々のペルフルオロポリエーテルなどが含まれる。種々のボレート(borate)、ホウ素およびボロール化合物と同様に、クラウンエーテルが、適切なイオン溶媒和促進剤であり得る。ＬｉＢ（Ｃ２Ｏ４）２およびＬｉＦ２Ｃ２Ｏ４は、アルミニウム腐食防止剤の例である。シクロヘキサン、リン酸トリアルキルおよび特定のカルボン酸エステルは、湿潤剤および粘度低下剤として有用である。一部の物質（ＬｉＢ（Ｃ２Ｏ４）２など）は、電池電解質溶液中で複数の機能を果たし得る。
【００４７】
熱安定性および／または難燃性を与える物質も、電池電解質溶液中に存在し得る。これらの例には、酸化ホスフィン（Ｏ：ＰＲ３）、亜ホスフィン酸エステル（Ｐ（ＯＲ）Ｒ２）、亜ホスホン酸エステル（Ｐ（ＯＲ）２Ｒ）、亜リン酸エステル（Ｐ（ＯＲ）３）、ホスフィン酸エステル（Ｏ：Ｐ（ＯＲ）Ｒ２）、ホスホン酸エステル（Ｏ：Ｐ（ＯＲ）２Ｒ）、リン酸エステル（Ｏ：Ｐ（ＯＲ）３）およびホスファゼン（−Ｎ＝ＰＲ２−）ｎの化合物が含まれる。適切な難燃剤の一つは、構造ＸＸＩ：
【００４８】
【化１０】
0005525057.tif 000012
（式中、Ａは、１つまたは複数の芳香族環を含有する基であり；各Ｒは、独立に、アルキレン二価基（これは、１、２または３個の炭素原子を含有してもよく、かつＡ基の芳香族環の炭素原子に直接結合している）であり、各Ｒ１は、独立に、水素、ハロゲン、ＯＨ、最大１２個の炭素原子を有するヒドロカルビル基もしくは最大１２個の炭素原子を有するアルコキシル基であるか、またはリン原子に結合した２個のＲ１基は、一緒になって、該リン原子を含む環構造を形成してもよく；ｘは、少なくとも２である）
で表される芳香族リン化合物である。
【００４９】
種々の他の添加剤が合わさって、電池電解質溶液の全重量の最大２０％、好ましくは最大１０％を構成し得る。
【００５０】
電池電解質溶液は、リチウム塩、リン−硫黄化合物、および使用できる任意の他の添加剤を、非水溶媒に溶解または分散させることによって都合よく調製される。混合の順序は一般に重要でない。得られる電池電解質溶液の含水量は、可能な限り低くなければならない。５０ｐｐｍ以下の含水量が望ましく、より好ましい含水量は３０ｐｐｍ以下である。電解質溶液を形成する前に種々の成分を個別に乾燥させることができ、および／または調製された電解質溶液を乾燥させて残存水を除去することができる。選択される乾燥方法は、電解質溶液の種々の成分を劣化または分解させてはならず、またはそれらの間の望ましくない反応を促進させてもならない。モレキュラーシーブなどの乾燥剤と同様に、熱的方法および／または真空処理を用いることができる。
【００５１】
本発明の電池電解質溶液を収容する電池は、任意の有用な構造のものであり得る。典型的な電池構造は、アノードおよびカソードを、イオンが該アノードと該カソードの間の電解質溶液を通って移動できるように該アノードとカソードの間に置かれたセパレータおよび電解質溶液とともに含む。アセンブリは一般にケース中に納める。電池の形状は、限定されない。例えば、電池は、らせん状に巻かれたシート電極およびセパレータを収容する円筒型であってもよく、電池は、ペレット電極およびセパレータの組合せを含むインサイドアウト構造(inside-out structure)を有する円筒型であってもよく、電池は、重ね合わされた電極およびセパレータを収容するプレート型であってもよい。
【００５２】
適切なアノード材料には、例えば、天然または人造黒鉛、炭化ピッチ、炭素繊維、黒鉛化メソフェーズ小球体、ファーネスブラック、アセチレンブラック、および種々の他の黒鉛化材料などの炭素質材料が含まれる。炭素質材料は、ポリ（フッ化ビニリデン、ポリテトラフルオロエチレン、スチレン−ブタジエンコポリマー、イソプレンゴム、ポリ（酢酸ビニル）、ポリ（メタクリル酸エチル）、ポリエチレンまたはニトロセルロースなどの結合剤を用いて一緒に結合させてもよい。適切な炭素質アノードおよびそれを構築する方法は、例えば、米国特許第７，１６９，５１１号に記載されている。
【００５３】
他の適切なアノード材料には、リチウム金属、リチウム合金および他のリチウム化合物（チタン酸リチウムアノードなど）が含まれる。
【００５４】
適切なカソード材料には、遷移金属酸化物、遷移金属／リチウム複合酸化物、リチウム／遷移金属複合リン酸塩、遷移金属硫化物、金属酸化物、および遷移金属ケイ酸塩などの無機化合物が含まれる。遷移金属酸化物の例には、ＭｎＯ、Ｖ２Ｏ５、Ｖ６Ｏ１３およびＴｉＯ２が含まれる。遷移金属／リチウム複合酸化物には、リチウム／コバルト複合酸化物（その基本組成は、ほぼＬｉＣｏＯ２である）、リチウム／ニッケル複合酸化物（その基本組成は、ほぼＬｉＮｉＯ２である）、およびリチウム／マンガン複合酸化物（その基本組成は、ほぼＬｉＭｎ２Ｏ４またはＬｉＭｎＯ２である）が含まれる。これらの場合のそれぞれにおいて、コバルト、ニッケルまたはマンガンの一部を、１種または２種の金属、例えば、Ａｌ、Ｔｉ、Ｖ、Ｃｒ、Ｆｅ、Ｃｏ、Ｎｉ、Ｃｕ、Ｚｎ、Ｍｇ、Ｇａ、またはＺｒで置き換えることができる。リチウム／遷移金属複合リン酸塩には、リン酸鉄リチウム、リン酸マンガンリチウム、リン酸コバルトリチウム、リン酸マンガン鉄リチウムなどが含まれる。有用な金属酸化物の例には、ＳｎＯ２およびＳｉＯ２が含まれる。有用な金属ケイ酸塩の例には、オルトケイ酸鉄リチウムが含まれる。
【００５５】
電極は、それぞれ一般に、集電板と電気的に接触しているかまたはその上に形成される。アノード用の適切な集電板は、金属または金属合金、例えば、銅、銅合金、ニッケル、ニッケル合金、ステンレス鋼などである。カソード用の適切な集電板には、アルミニウム、チタン、タンタル、これらの２種以上の合金などが含まれる。
【００５６】
セパレータは、アノードとカソードの間に置かれて、アノードおよびカソードが互いに接触するおよび短絡することを防止する。セパレータは、都合よくは非導電性材料である。それは、動作条件下で電解質溶液もしくは電解質溶液の成分のいずれかと反応性であってはならず、またはそれらに可溶性であってはならない。ポリマーセパレータが、一般に適切である。セパレータを形成する適切なポリマーの例には、ポリエチレン、ポリプロピレン、ポリブテン−１、ポリ−３−メチルペンテン、ポリ−４−メチルペンテン、エチレン−プロピレンコポリマー、ポリテトラフルオロエチレン、ポリスチレン、ポリメタクリル酸メチル、ポリジメチルシロキサン、ポリエーテルスルホンなどが含まれる。
【００５７】
電解質溶液は、セパレータを透過することができなければならない。このため、セパレータは一般に多孔質であり、多孔質シート、不織布または織布などの形態である。セパレータの多孔率は一般に、２０％以上、最大９０％程度である。好ましい多孔率は、３０から７５％である。細孔は一般に、最長断面寸法が０．５ミクロン以下、好ましくは最大０．０５ミクロンである。セパレータは、典型的には少なくとも１ミクロン厚であり、最大５０ミクロン厚であってもよい。好ましい厚さは５から３０ミクロンである。
【００５８】
電池は、好ましくは二次（再充電可能な）リチウム電池である。このような電池において、放電反応は、アノードから電解質溶液へのリチウムイオンの溶解または脱リチウム化、およびカソード中へのリチウムイオンの同時取込みを伴う。反対に、充電反応は、電解質溶液からアノード中へのリチウムイオンの取込みを伴う。充電時に、リチウムイオンは、アノード側で還元され、同時に、カソード材料中のリチウムイオンは、電解質溶液中に溶解する。
【００５９】
リン−硫黄化合物は、電池電解質溶液中に非常に低濃度で存在する場合でさえ、有効なＳＥＩ促進剤である。本発明の重要な利点は、高い充電レートが用いられる場合でさえも、初期電池サイクルの間に、強固で安定なＳＥＩがしばしば形成されることである。リチウム電池の初期形成サイクルは、通常は低レート、例えば、１Ｃ未満で行われる（「Ｃ」は、１時間で電池の設計容量を充電または放電する電流レートを表す）。従来の電池の場合、このレートはＣ／１０以下であることが多い。しかし、本発明のリン−硫黄化合物が電解質溶液中に存在する場合には、ＳＥＩが形成されつつある形成サイクルの間に相当に速い充電／放電レートを使用できること、および比較的高い充電／放電レートを使用する場合であっても、安定で強固なＳＥＩが形成されることがわかった。したがって、例えば、初期形成サイクルは、１Ｃ以上のレートで行うことができ、しばしば２から５Ｃまたはさらにそれを超えるレートで行うことができる。これは、初期ＳＥＩ形成を行うために必要な時間をかなり短縮する。さらに、強固で安定なＳＥＩ形成は、多くの場合、リン−硫黄化合物が存在しない場合と比べて、電池の電池容量利用率、放電レート容量および／またはサイクル安定性の増加をもたらす。
【００６０】
本発明の電池は、電気自動車、ハリブリッド電気自動車、プラグインハイブリッド電気自動車、航空宇宙、電動自転車などの産業用途に使用され得る。本発明の電池は、多数の電気および電子装置、例えば、とりわけ、コンピュータ、カメラ、ビデオカメラ、携帯電話、ＰＤＡ、ＭＰ３および他の音楽プレイヤ、テレビ、玩具、テレビゲームプレイヤ、家庭電化製品、動力工具、医療機器（ペースメーカーおよび除細動器など）を作動させるためにも有用である。
【実施例】
【００６１】
以下の実施例は、本発明を例示するために提供されるが、その範囲を限定することは意図しない。特に断りのない限り、部およびパーセントのすべては重量による。
【００６２】
以下のリン−硫黄化合物を、以下の実施例において添加剤として評価する。
【００６３】
【化１１】
0005525057.tif 000013
【００６４】
実施例１〜４および比較試料Ａ〜Ｃ
炭酸エチレンおよび炭酸ジエチルの容量比５０／５０の混合物中ＬｉＰＦ６の１．０Ｍ溶液からなる対照電池電解質溶液を、ＬｉＣｏＯ２カソード、メソカーボンマイクロビーズ（ＭＣＭＢ）黒鉛アノードおよびポリオレフィンセパレータを有する２０２５ボタンセル(button cell)中に導入する。このセルを最初に４Ｃレートで充電して、ＳＥＩを形成し、次いで、電圧が２．５Ｖに降下するまで、同じレートで放電する。このボタンセルを比較電池Ａと呼ぶ。形成サイクルが終了した後、形成サイクル後に周囲温度で５回の４Ｃサイクルを用いて、比較電池Ａの４Ｃ放電曲線を作成する。その試験からの代表的な放電曲線を、図１〜図４のそれぞれに曲線「Ａ」として示す。電池サイクルは、Ｍａｃｃｏｒ  ４０００電池テスターを用いて行う。
【００６５】
比較電池Ｂは、Ｃ／１０レートで電池を充電および次いで放電することによって形成サイクルを行う以外、比較電池Ａと同様に作製し、試験する。その試験からの代表的な放電曲線を、図１〜図４のそれぞれに曲線「Ｂ」として示す。
【００６６】
比較電池Ｃは、電池電解質溶液が３重量％の炭酸ビニリデン（既知のＳＥＩ促進剤）を含有する以外、比較電池Ａと同様に作製し、試験する。その試験からの代表的な放電曲線を、図１〜図４のそれぞれに曲線「Ｃ」として示す。
【００６７】
電池実施例１は、電解質溶液が３重量パーセントの化合物１を含有する以外、比較電池Ａと同様に作製し、試験する。その試験からの代表的な放電曲線を、図１に曲線１として示す。
【００６８】
電池実施例２は、電解質溶液が３重量パーセントの化合物２を含有する以外、比較電池Ａと同様に作製し、試験する。その試験からの代表的な放電曲線を図２に曲線２として示す。
【００６９】
電池実施例３は、電解質溶液が３重量パーセントの化合物３を含有する以外、比較電池Ａと同様に作製し、試験する。その試験からの代表的な放電曲線を図３に曲線３として示す。
【００７０】
電池実施例４は、電解質溶液が１．５重量パーセントの化合物１を含有し、かつ初期形成の充電／放電サイクルをＣ／１０のレートで行う以外、比較電池Ａと同様に作製し、試験する。形成サイクル後、電池を４Ｃ充電／放電レートで５サイクルについて試験した。その試験からの代表的な放電曲線を図４に曲線４として示す。
【００７１】
図１〜図４における放電曲線は、電極材料（この場合は、ＬｉＣｏＯ２カソード）の全量により標準化された、供給された充電容量、すなわち、いわゆる「比容量」に対する、電池が消費される場合に電池により生じた電圧の変化を示す。所望の性能は、セルが比電圧枠内（この場合は２．５から４．２ボルトである）で消費される場合に、電池が可能な限り大きな比容量を供給することである。図１〜図４において、曲線Ａは、ＳＥＩ形成性添加剤を含まずに対照電解質溶液を収容する比較電池Ａにより生じた電圧が、約５０〜５５ｍＡｈ／ｇの比容量が供給された後に、２．５ボルトに降下することを示す。
【００７２】
比較電池Ｂは、より良好に動作する。曲線Ｂは、約８０ｍＡｈ／ｇの比容量が供給された後に、比較電池Ｂにより生じた電圧が２．５ボルトに降下することを示す。これは、比較電池Ａと比較してより遅い初期充電レートに起因し、したがって、初期充電レートに対する電池性能の感度を示す。比較電池Ａと比較して、ここでのより良好な性能は、より低い初期充電レートにおけるより強固なＳＥＩ形成に起因する。
【００７３】
比較電池Ｃは、比較電池Ａと同様に動作し、これは、ＳＥＩ促進剤（炭酸ビニリデン）の存在がより良好な性能を提供でき、若干高い初期充電レートの使用を可能にし得ることを実証している。
【００７４】
電池実施例１は、この放電試験で、比較電池Ａ、ＢおよびＣのいずれよりもはるかに良好に動作する。４Ｃ放電レートにおいて、より多いその１００ｍＡｈ／ｇの比容量が、電圧枠内で電池により供給される。この優れた性能は、非常に強固で安定なＳＥＩの形成に起因する。
【００７５】
電池実施例２は、電池実施例１と同様に動作する。電池実施例３は、放電試験での動作が、電池実施例１および２よりごくわずかに劣るが、比較電池Ａ、ＢまたはＣよりはかなり良好である。電池実施例３は、電圧枠内で約９０ｍＡｈ／ｇの比容量を供給する。より少ないＳＥＩ促進剤を含有し、異なった方法で充電されている電池実施例４は、すべての中で最良に動作し、電圧枠内で約１１０ｍＡｈ／ｇの比容量を供給する。
【００７６】
実施例５ならびに比較電池ＤおよびＥ
電池実施例５ならびに比較電池ＤおよびＥは、前の実施例に記載されたのと同じ一般的方法で作製する。二重反復試料を各電池から作製する。比較電池Ｄは、比較電池Ａと同じ電解質を含有する対照である。比較電池Ｅの電解質は、構造
【００７７】
【化１２】
0005525057.tif 000014
を有する５重量％の芳香族リン化合物をさらに含有する。
【００７８】
この芳香族リン化合物は、難燃性添加剤として機能すると考えられる。
【００７９】
電池実施例５は、５重量％の同じ芳香族リン添加剤と０．２重量％の化合物４とを含有する。
【００８０】
電池のすべては、初期にＣ／１０充電レートで充電し、次いで、電圧が２．５Ｖに降下するまでそのレートで放電させる。
【００８１】
電池５ならびに比較電池ＤおよびＥのそれぞれの１つの試料を、アルゴングローブボックス中で分解する（初期充電後に）。アノードを取り出し、Ｘ線光子分光法による表面分析のために密封ビンに納める。分析は、２２５ワット（１４ｋＶ、１５ｍＡ）のＸ線源出力で単色Ａｌ  Ｋα  Ｘ線源（１４８６．６ｅＶ）を備えた、Ｋｒａｔｏｓ  Ａｘｉｓ  １６５Ｘ線光子分光計を用いて行う。サーベイスペクトルは８０ｅＶのパスエネルギー(pass energy)での磁気レンズモードで記録し、高分解能スペクトルは４０ｅＶのパスエネルギーで得る。スペクトルはすべて、試料表面に対して９０°の取り出し角(take-off angle)で得る。試料は、分光計の基底面と独立して浮かせる。データ分析は、ＣＡＳＡ  ＸＰＳバージョン２．３．１３ソフトウェアを用いて行う。
【００８２】
３つの電池からのアノードの表面組成を、表１に示す。
【００８３】
【表１】
0005525057.tif 000015
【００８４】
表１の結果は、リン−硫黄化合物の存在が、アノードの表面組成に有意な差をもたらすことを示す。特に、炭素、酸素およびリンの比率はすべて、かなり増加するのに対して、フッ素の量は、ほぼ半分減少する。比較電池ＤおよびＥからのアノードで検出されたケイ素は、混入に起因する。このデータは、非常に少量のリン−硫黄化合物が、ＳＥＩ形成に非常に著しい効果を有することを示す。
【００８５】
電池実施例５ならびに比較電池ＤおよびＥのそれぞれの他の試料は、１００サイクルが終了するまで、１Ｃ放電／充電レートで充電／放電サイクルにかける。電池の理論容量負荷について放電容量保持率を図５にグラフで示す。
【００８６】
図５からわかるように、対照電池（比較電池Ｄ）は、１００サイクルを通してのサイクル後にその初期容量の約７８％を保持する。芳香族リン化合物の添加は、悪影響を及ぼし；比較電池Ｅは、その容量の６０％しか保持しない。しかし、わずか０．２％のリン−硫黄化合物を含有する電池５は、それが、この試験で性能を害する芳香族リン化合物も含有していても、１００サイクル後にその容量の約９２％を保持する。
【図１】
0005525057.tif 000021
【図２】
0005525057.tif 000022
【図３】
0005525057.tif 000023
【図４】
0005525057.tif 000024
【図５】
0005525057.tif 000025